FR 2899146 A1 20071005 FR 0651075 A 20060328 PROCEDE POUR LA REALISATION D'UN SEMI-PRODUIT COMPOSITE RENFORCE ET ESTAMPABLE DOMAINE TECHNIQUE La présente invention concerne un procédé pour la réalisation d'un semi-produit composite à base de matériau plastique et renforcé par des fibres. Plus précisément, la présente invention se rapporte à un procédé dans lequel les matériaux plastiques formant le liant du semi-produit sont mis en oeuvre sous forme de poudre. Par matériau plastique, on entend tout matériau synthétique basé sur l'emploi de macromolécules et transformable par moulage, formage, coulage, généralement avec emploi de chaleur et de pression. ETAT ANTERIEUR DE LA TECHNIQUE Dans les procédés de fabrication de semi-produits composites conventionnels, tel que celui décrit par le document US-A-4 487 647, le liant du semi-produit peut être mélangé aux filaments ou fils de renfort sous forme pulvérulente. Les fils sont d'abord déposés, en général par gravité, sur un convoyeur, formant ainsi une sorte de matelas, puis ils sont saupoudrés par des particules de la poudre du matériau plastique liant, avant que l'ensemble soit chauffé de manière à fondre le matériau plastique liant. L'ensemble est ensuite refroidi pour obtenir le semi-produit composite renforcé et estampable. Un tel semi-produit est qualifié de composite car il résulte d'un mélange de fils ou de fibres en une matière déterminée avec un liant plastique en un autre matériau. Les fils confèrent au semi-produit composite son caractère renforcé, puisque, de manière connue, ils contribuent notablement aux propriétés mécaniques du composite. De plus, le produit issu du procédé objet de la présente invention est qualifié de semi-produit , car il se présente sous une forme brute que l'on peut et doit retravailler pour obtenir les pièces composites fmales propres à remplir une fonction mécanique et/ou chimique déterminée, comme la résilience ou l'inertie chimique. C'est pourquoi ces semi-produits sont souvent dénommés thermoplastiques renforcés estampables (ou TRE et en anglais Glass Mat Thermoplastics ou GMT).35 Par ailleurs, le semi-produit est dit estampable , car il se présente généralement sous forme de plaques qui peuvent être ultérieurement mises en forme dans des moules adéquats. Il est ainsi possible de former des pièces présentant des géométries très diverses et complexes afm de remplir des fonctions spécifiques. Cependant, dans les procédés de l'art antérieur, le mélange des particules de poudre avec les fibres, ou les fils, n'est pas réalisé de façon totalement satisfaisante et, lorsqu'il l'est, cela nécessite des opérations relativement fastidieuses. Ainsi, les opérations de mélange peuvent être réalisées au moyen de techniques telles que l'aiguilletage ou le cyclonage. L'aiguilletage consiste à piquer à l'aide d'aiguilles et à de nombreuses reprises le mélange du matelas de fibres et de la poudre, de façon à lier les fibres entre elles par entrelacement et, partant, à homogénéiser la répartition des particules au sein des fibres. Cependant, un tel aiguilletage est relativement complexe à mettre en oeuvre. Il peut en effet entraîner des pollutions du milieu ambiant et la présence d'impuretés lorsque l'on change la nature des matériaux plastiques mis en oeuvre pour produire un semi-produit composite différent. Un tel procédé requiert donc le confinement des poudres et des fibres ou le nettoyage complet de l'installation de production avant la production d'un nouveau semi-produit. De plus, pour obtenir un mélange bien homogène, il est nécessaire que les particules de poudre soient relativement fines, ce qui augmente le coût des matières premières employées. Par ailleurs, il est possible de mélanger par cyclonage les fibres préalablement découpées avec des particules de poudre. Puis le mélange est nappé par projection pneumatique, avant passage de l'ensemble dans un four de manière à ramollir et à fixer la poudre qui peut alors remplir sa fonction de résine liante.30 Toutefois, le cyclonage est une technique réservée à de grands volumes de production, car il nécessite des équipements chers et encombrants, dont les cyclones. En outre, il requiert une densité semblable entre les composants fibres et poudre pour homogénéiser correctement le mélange. En effet, de manière connue, un cyclone sépare les particules légères des particules lourdes. Ainsi, il n'est pas possible de réaliser un mélange de fibres de verres, de densité relativement élevée, avec des particules de poudre issues de matériaux plastiques. De plus, une partie des particules les plus légères est inévitablement emportée à travers l'évacuation d'air du cyclone et ne peut donc pas être introduite dans le mélange. Enfm, le cyclonage ne permet de mélanger que des fibres relativement courtes avec la poudre. Pour réaliser un mélange entre fils et poudre homogène tout en évitant les problèmes mentionnés ci-dessus, le document US-A-4 487 647 propose de mettre en oeuvre un procédé relativement long et complexe, puisqu'il comporte trois étapes de chauffage, trois étapes de dépôt de poudre et deux étapes de compression. Un tel procédé requiert donc l'utilisation d'une ligne de production longue et coûteuse, ce qui augmente d'autant le coût du semi-produit composite résultant d'un tel procédé. Par ailleurs, s'ils parviennent à une bonne homogénéité du mélange entre les matériaux en poudre et fibres au prix d'opérations complexes, les procédés de l'art antérieur demeurent néanmoins limités à des dimensions spécifiques des particules de poudre et des fibres de renfort. Ainsi, pour une certaine taille de fibres, il faut employer une poudre dont la granulométrie est sélectionnée de telle sorte que le diamètre maximal de ces particules soit limité à 500 m voire à 200 m, comme dans le cas du document US-A-4 487 647. Or, l'utilisation de poudre présentant une granulométrie fine a également des répercussions sur le prix de revient du semi-produit composite. A l'inverse, si l'on sélectionne une poudre de taille trop grossière, le mélange des particules avec les fibres risque d'être trop hétérogène, si bien que le semi-produit composite risque de présenter des propriétés mécaniques amoindries voire défaillantes. La présente invention a donc pour but de proposer un procédé pour la réalisation d'un semi-produit composite renforcé et estampable, dont la mise en oeuvre ne requiert pas une séquence de brassage ou de mélange trop fastidieuse, ni une sélection trop rigoureuse de la taille des particules de la poudre du matériau plastique liant. OBJET DE L'INVENTION La présente invention vise donc un procédé pour la réalisation simple, relativement rapide et économique d'un semi-produit composite. Le procédé objet de l'invention est destiné à réaliser un semi-produit composite renforcé et estampable comprenant un ou plusieurs matériaux plastiques et des fibres coupées ou des filaments continus, de préférence en une ou plusieurs matières non conductrices de l'électricité, dont la température de ramollissement est supérieure à la plus haute des températures de ramollissement desdits matériaux. Le procédé objet de l'invention comprend les étapes consistant : à déposer les fibres ou les filaments, notamment par gravité, sur un convoyeur ; à saupoudrer des particules d'une poudre desdits matériaux plastiques sur les fibres ou les filaments, dans une proportion comprise entre 5% et 90% 15 du poids total ; à mélanger les particules avec les fibres ou les filaments ; à porter le mélange à une température supérieure aux températures de ramollissement des matériaux, de manière à former le semi-produit ; Selon l'invention, l'étape de mélange inclut le fait de soumettre le mélange à au moins 20 un champ électrique sensiblement perpendiculaire à la direction d'avance du convoyeur et apte à mouvoir les particules et les fibres ou les filaments de manière à homogénéiser le mélange. En d'autres termes, le mélange ou brassage des particules de poudre avec les fibres ou 25 filaments est effectué au moyen d'au moins un champ électrique qui déplace et agite les particules de poudre, et les fibres dans une moindre mesure, dans le sens de l'épaisseur du matelas de fibres ou de filaments déposés sur le convoyeur. Ainsi, le mélange peut être rendu bien homogène au moyen des forces électrostatiques qui s'exercent sur les particules et sur les fibres ou filaments, forces qui améliorent 30 l'imprégnation des particules entre les fibres. Par champ sensiblement perpendiculaire, on entend donc un champ selon une direction transversale au convoyeur, apte à déplacer les particules de poudre dans l'épaisseur du matelas de fibres. Pour cela, le champ doit présenter une composante perpendiculaire au convoyeur. 35 Selon une forme de réalisation de l'invention, le champ électrique peut présenter une tension alternative de fréquence comprise entre 2 Hz et 500 Hz et une amplitude comprise entre 100 kV/m et 80000 kV/m. 25 Un tel champ électrique permet de brasser efficacement les particules de poudre au milieu des fibres. En effet, un champ alternatif peut provoquer des déplacements oscillants des particules, ce qui tend à homogénéiser efficacement le mélange. Selon un mode de réalisation de l'invention, l'étape de mélange peut inclure le fait de soumettre le mélange à une pluralité de champs électriques. Dans ce mode de réalisation, deux ensembles d'électrodes sont respectivement situés de part et d'autre du convoyeur, chacun des ensembles d'électrodes comportant une pluralité d'électrodes disposées successivement dans le sens d'avance du convoyeur. Chacun des champs électriques est généré entre deux électrodes appartenant respectivement à l'un et à l'autre des deux ensembles d'électrodes. Selon une forme de réalisation particulière de ce mode de réalisation de l'invention, les champs électriques peuvent être issus de tensions continues et être orientés en sens opposés successivement selon le sens d'avance du convoyeur. Les champs successifs peuvent également être d'intensité différente de l'un à l'autre, pour provoquer des effets de brassage différentiés. Un tel mode de réalisation et une telle forme de réalisation permettent de brasser efficacement la poudre et les fibres ou filaments. En pratique, le champ peut être généré entre des électrodes globalement planes et parallèles entre elles. Une telle géométrie des électrodes permet de générer un champ électrique apte à mélanger la poudre et les fibres sur toute la surface du semi-produit composite que l'on souhaite produire. 30 Selon une forme de réalisation pratique de l'invention, les matériaux plastiques peuvent être des matériaux thermoplastiques choisis parmi le groupe comprenant le polyéthylène, le polypropylène, les polyamides, les polyesters comme le polybutylène téréphthalate, les composés d'acide polylactique, le polychlorure de vinyle, les polyétherimides, les copolyamides, les copolyesters. 35 525 Selon une forme de réalisation alternative de l'invention, les matériaux plastiques peuvent être des matériaux thermodurcissables choisis parmi le groupe comprenant les polyesters insaturés, les polyépoxydes, les composés à base de mélamine, les composés phénoliques. De tels matériaux, thermoplastiques ou thermodurcissables, présentent des propriétés diélectriques qui les rendent aptes à être mélangés au moyen du champ électrique caractéristique de l'invention. 10 En pratique, la poudre et/ou les fibres ou filaments peuvent comprendre des additifs et/ou des charges destinés à conférer au semi-produit des propriétés spécifiques, comme par exemple une faible densité, un caractère ignifuge ou antibactérien ou permettre de diminuer le coût global de la poudre. 15 Il peut en effet s'avérer utile d'ajouter des charges notamment fonctionnelles dans le semi-produit pour certaines applications. Selon l'invention, la poudre peut présenter une granulométrie comprise entre un diamètre minimal de 0,1 m et un diamètre maximal de 3000 m, de préférence 20 entre un diamètre minimal de 0,1 m et un diamètre maximal de 1000 m. Une telle granulométrie, caractéristique d'une poudre peu sélectée, permet d'imprégner rapidement des quantités importantes de poudre au sein du matelas de fibres, sans engendrer de surcoût trop important. En pratique, les fibres peuvent présenter un diamètre compris entre 1 m et 100 m de préférence entre 10 m et 50 m, et une longueur comprise entre 2 mm et 200 mm, de préférence entre 10 mm et 70 mm. 30 Ces dimensions de fibres permettent également de réaliser un mélange homogène avec les particules de poudre. Selon l'invention, les fibres ou les filaments peuvent être constitués d'une ou de plusieurs matières choisies parmi le groupe comprenant le verre, le lin, le jute, le sisal, 35 le polyéthylène à haute ténacité, les céramiques en fibres et les aramides en fibres. De telles matières, non conductrices de l'électricité, permettent la mise en oeuvre du procédé objet de l'invention. Selon une forme de réalisation particulière de l'invention, les fibres ou les filaments peuvent être déposés au niveau du convoyeur sur une couche inférieure, une couche supérieure pouvant être déposée sur le mélange de fibres et poudre, ces couches comprenant un ou plusieurs matériaux plastiques dont la température de ramollissement est inférieure à la température de ramollissement des fibres, ces couches (2, 8) présentant en outre chacune une épaisseur comprise entre 5 m et 500 m. L'adjonction de telles couches évite de salir ou de dégrader le convoyeur, car elle confine la poudre et les fibres. Ainsi, très peu de particules ou de fibres se déposent directement sur le convoyeur. Ces couches inférieure et supérieure permettent également de changer rapidement la nature des matériaux ou des matières formant le semi- produit composite, puisqu'elles limitent la pollution des composants de la ligne de production tels que le convoyeur. De plus, de telles couches, qui forment les peaux externes du semi-produit, peuvent conférer au semi-produit composite des caractéristiques spécifiques telles que la résistance chimique, une adhésivité élevée ou la qualité de l'aspect extérieur du semi-produit. Selon une autre forme de réalisation, le procédé peut comporter en outre des étapes consistant à superposer des strates supplémentaires par rapport à celle formée par le mélange de fibres et de poudre. Ces strates sont destinées à conférer au semi-produit diverses propriétés mécaniques, chimiques ou autre. Autrement dit, le semi-produit composite peut être formé de plusieurs couches superposées de fibres enduites de résine liante. BREVE DESCRIPTION DES FIGURES La manière dont l'invention peut être réalisée et les avantages qui en découlent ressortiront mieux de l'exemple de réalisation qui suit. Cet exemple est donné à titre indicatif et non limitatif, à l'appui de la figure annexée. La figure est une représentation schématique en coupe d'un dispositif apte à mettre en oeuvre le procédé objet de l'invention. MODE DE REALISATION La figure illustre donc une ligne de production de semi-produit composite selon une forme de réalisation du procédé objet de la présente invention. Dans cette ligne de production, un dispositif de convoyage 1 est constitué par un convoyeur conventionnel dont la bande avance selon la direction matérialisée par la flèche 15. Au cours de la première étape illustrée par la figure, une couche inférieure 2 est déposée sur la bande du convoyeur 1. La couche inférieure 2 se présente ici sous la forme d'un film enroulé sur un rouleau 3 et qui se déroule de manière synchrone avec l'avance du convoyeur 1. Conformément à l'invention, la couche inférieure 2 comprend un matériau plastique dont la température de ramollissement est inférieure à celle des fibres de renfort composant le semi-produit obtenu selon le procédé objet de l'invention. Cette couche inférieure 2 est mise en cohésion avec le reste du semi-produit composite lors de l'étape de traitement thermique décrite ci-après. La deuxième étape du procédé illustré par la figure consiste à déposer, sur la bande du convoyeur 1, des fibres 4 composant le semi-produit composite. En l'occurrence, les fibres 4 sont déposées sur le convoyeur 1 par le seul effet de la gravité. Les fibres 4 forment ainsi une sorte de sans cohésion sur le convoyeur 1. On pourrait néanmoins prévoir un autre mécanisme de dépôt sans pour autant sortir du cadre de cette invention. Conformément à une caractéristique de l'invention, les fibres 4 présentent une longueur de 50 mm et un diamètre de 17 m. Il est possible d'employer un mélange de fibres de dimensions différentes, selon les propriétés que l'on souhaite conférer au semi-produit issu du procédé objet de l'invention, donc en fonction de son application fmale.30 Dans l'exemple de la figure illustrant une forme de réalisation du procédé objet de l'invention, les fibres 4 sont constituées d'une matière non conductrice de l'électricité. Il s'agit en l'occurrence de fibres de verre E obtenues par découpe de stratifils (en anglais roving ) ou de mèches de fibres d'une densité linéique de 2400 tex (donc de 2400 g pour 1000 m), au moyen du coupeur 5 opérant à une vitesse synchronisée avec l'avance 15 du convoyeur 1. Par ailleurs, les fibres 4 sont ensimées avec un ensimage compatible avec le matériau pulvérulent employé tel que décrit ci-après. Dans l'exemple de la figure 1, le convoyeur est réglé à une vitesse d'avance de 2 m/min. On pourrait également envisager de découper préalablement les fibres de verre au moyen d'un coupeur séparé et distant de la ligne de production illustrée sur la figure. Dans ce cas, les fibres préalablement coupées peuvent être simplement versées sur le convoyeur 1 par un distributeur opérant avec un débit résultant en un grammage de 1200 g/min. Par ailleurs, les fibres 4 peuvent également comprendre une ou plusieurs autres matières, de préférence non conductrices, telles que le lin, le jute, le sisal, le polyéthylène à haute ténacité, les céramiques en fibres et les aramides en fibres. Il est également possible d'employer des fibres en matières semi-conductrices ou même conductrices, dans la mesure où leur présence, et en particulier leur proportion par rapport à la poudre et aux autres fibres, s'avère compatible avec le champ électrique mis en oeuvre dans l'étape de mélange ci-après décrite. D'autres produits non fibreux peuvent être aussi employés pour mettre en oeuvre le procédé objet de l'invention, comme par exemple des plumes d'origine naturelle aptes à conférer leurs caractéristiques d'isolation au semi-produit. Par ailleurs, il est aussi possible d'employer un mélange de fibres de natures et/ou de 30 dimensions différentes, selon les propriétés à conférer au semi-produit issu du procédé objet de l'invention, donc en fonction de son application fmale. Il est également possible, sans pour autant sortir du cadre de cette invention, d'employer une nappe préformée de fibres très faiblement liées entre elles. Cette 35 nappe peut être formée préalablement ou en remplacement de l'étape de déversement des fibres 4. De même, on peut mettre en oeuvre des fibres relativement longues, voire des fils ou filaments continus sous forme d'une nappe unidirectionnelle. Une telle nappe de filaments continus peut remplacer les fibres ou leur être ajoutée avant ou après l'étape de dépôt des fibres décrite ci-dessus. Au cours de l'étape suivante du procédé objet de l'invention, on saupoudre le matelas de fibres avec des particules 6 d'une poudre constituée d'un ou de plusieurs matériaux plastiques destinés à remplir la fonction de liant entre les fibres 4 pour le semi-produit composite fmal. En l'occurrence, le matériau employé est du polypropylène. Dans le cas de la figure, les particules 6 se déposent sur les fibres de verre 4 et la couche inférieure 2 par le simple effet de la gravité. Un dispositif de saupoudrage 7 dose le débit de ces particules de poudre 6 de manière synchronisée avec l'avance 15 du convoyeur 1. Le dispositif de saupoudrage 7 opère à un débit permettant d'obtenir la proportion voulue entre fibres 4 et poudre 6, en l'occurrence à un débit de 800 g/min. Dans l'exemple de la figure, le rapport massique de la poudre 6 par rapport au poids total des fibres 4 avec la poudre 6 est de 60%. Ce rapport massique est déterminé en fonction du poids surfacique, ou grammage, que l'on recherche pour le semi-produit composite fmal. Le poids surfacique des semi-produits obtenus selon le procédé objet de l'invention peuvent aller de 50 g/m2 à 10 000 g/m2. Selon une caractéristique de l'invention, les matériaux plastiques constitutifs de la poudre 6 présentent chacun une température de ramollissement sensiblement inférieure à celle des fibres 4. Cela évite tout simplement que les fibres 4 ne fondent avec les matériaux plastiques liants au cours de l'étape de traitement thermique décrite ci-après. Il est en effet important que les fibres restent intègres dans le semi-produit composite fmal afm de lui conférer les propriétés de résistance mécanique recherchées. De nombreux autres matériaux thermoplastiques conviennent pour constituer la poudre 6, parmi lesquels on peut citer le polyéthylène, le polypropylène, les polyamides, les polyesters comme le polybutylène téréphthalate, les composés d'acide polylactique, le polychlorure de vinyle, les polyétherimides, les copolyamides, les copolyesters. De même, de nombreux matériaux thermodurcissables peuvent convenir, comme les polyesters insaturés, les polyépoxydes, les composés à base de mélamine, les composés phénoliques. On peut aussi envisager d'ajouter des charges, de nature organique ou non, dans le ou les matériau(x) pulvérulents de façon à conférer des propriétés spécifiques au semi-produit, comme par exemple une faible densité, un caractère ignifuge ou antibactérien ou permettre de diminuer le coût global de la poudre etc. Ces charges peuvent être mélangées avec les poudres utilisées comme liant ou être incorporées lors d'une autre étape. L'étape suivante du procédé consiste, à l'instar de la première étape décrite en relation avec la figure, à déposer une couche supérieure 8 sur les composants déjà présents sur le convoyeur 1. Tout comme la couche inférieure 2 et pour les mêmes raisons, la couche supérieure 8 est constituée de matériaux plastiques dont les températures de ramollissement sont inférieures à celles des fibres 4. Il peut s'agir d'un matériau à base de polyoléfine, qui est chimiquement inerte. De même, la couche supérieure 8 est également déposée sous forme de film à une vitesse synchrone avec la vitesse 15 du convoyeur 1. La couche supérieure 8 est 25 également stockée sous forme de rouleau déroulé par un distributeur 9. Les dimensions et les matériaux constitutifs des couches 2 et 8 sont bien évidemment sélectionnés en fonction de l'application voulue. De manière avantageuse, la couche 2 peut présenter une largeur égale à la largeur du semi-produit composite fmal de 30 manière à éviter de salir ou de polluer la bande transporteuse du convoyeur 1 lorsque l'on y dépose les fibres 4 et la poudre 6. Cette caractéristique permet de passer rapidement d'un semi-produit à l'autre. Les couches 2 et 8 formant les peaux externes du semi-produit composite fmal, elles peuvent également remplir des fonctions de surface liées à son aspect, à son adhésivité ou à sa résistance chimique. Ces couches peuvent présenter chacune une épaisseur comprise entre 5 m et 500 m. En l'occurrence, l'épaisseur de la couche 2 et celle de la couche 8 valent environ 50 m. En outre, l'une et/ou l'autre des couches 2 et 8 peu(ven)t être constituée(s) d'un film bi- ou multicouches, en différents matériaux coextrudés comme du polypropylène avec un composé de copolyamide. Le rôle de tels matériaux multicouches est d'assurer, d'une part, la cohésion avec le coeur du semi-produit comprenant fibres et résine liante en poudre, et, d'autre part, des fonctions de surface comme celles précédemment mentionnées. Par ailleurs, l'une et/ou l'autre de ces couches pourrai(en)t aussi être formée(s) par d'autres composants tels que des grilles ou par des produits textiles du type non tissés. Les fonctions de ces composants étant déterminées par l'application fmale du semi-produit, de nombreux composants peuvent entrer dans la composition des couches 2 et 8. L'étape suivante consiste à mélanger intimement les fibres 4 avec la poudre 6 de manière à imprégner le matelas de fibres de façon homogène avec les particules 6 de la poudre formant le liant. Pour cela et selon une caractéristique du procédé objet de l'invention, le mélange des fibres 4 avec la poudre 6 est soumis à un champ électrique généré entre des électrodes 10 et 11, qui sont globalement planes et parallèles entre elles selon la direction perpendiculaires à la figure. Les particules de poudre 6 et les fibres 4 sont alors mises en mouvement, globalement selon les lignes de champ. En effet, de manière connue dans le domaine du poudrage électrostatique, un champ électrique ionise les molécules de dioxygène de l'air, lesquelles se fixent sur les particules de poudre, dont la charge ainsi formée dépend de la permittivité diélectrique du matériau qui les constitue. C'est pourquoi il est préférable d'utiliser des matériaux plastiques faiblement conducteurs afm de mettre en mouvement les poudres de manière satisfaisante. Néanmoins, des charges conductrices peuvent être utilisées en mélange ou lors d'un saupoudrage ultérieur.35 En fonction du poids surfacique, ou grammage, recherché pour le semi-produit composite fmal, les électrodes 10 et 11 doivent être espacées d'une distance comprise entre 0,5 mm et 70 mm. Du reste, on peut prévoir de monter au moins l'une des électrodes 10 et 11 sur un support mobile de façon à adapter leur espacement en fonction de l'épaisseur du semi-produit à réaliser. Pour éviter d'atteindre la tension disruptive de l'air situé entre les électrodes sous tension, on peut prévoir de les revêtir d'un matériau isolant dont la permittivité diélectrique est suffisamment élevée pour résister au champ généré. En effet, pour des raisons évidentes, il est souhaitable de ne pas générer d'arc électrique entre les électrodes. Pour réaliser un mélange homogène entre les fibres 4 et les particules de poudre 6, on emploie un champ électrique présentant une tension alternative de forme sinusoïdale, dont la fréquence est de 50 Hz. De plus, le champ électrique généré dans l'exemple illustré par la figure présente une amplitude de 10000 kV/m. De telles caractéristiques du champ électrique le rendent apte à mouvoir les particules 6 et les fibres 4. Lorsque l'on applique un tel champ électrique entre les électrodes 10 et 11, on met en mouvement, non seulement les particules 6, mais également, et dans une moindre mesure, les fibres 4. En effet, les fibres 4, coupées ou en filaments continus, ne sont pas encore liées entre-elles, si bien qu'elles sont susceptibles de bouger sous l'effet du champ électrique généré entre les électrodes 10 et 11. Selon d'autres formes de réalisation, la tension alternative du champ électrique peut présenter une forme triangulaire, carrée, impulsionnelle ou une forme plus complexe. La forme d'onde influe évidemment surl'homogénéité du mélange entre poudre et fibres, si bien qu'elle peut être déterminée en fonction des composants du semi- produit et des propriétés que l'on souhaite lui conférer. Alternativement encore, on peut prévoir d'installer plusieurs électrodes disposées successivement dans le sens d'avance 15 du convoyeur 1. Ainsi, il est possible de réaliser le mélange en générant une succession de champs électriques entre les électrodes situées de chaque côté du convoyeur 1 et relativement étroites selon le sens d'avance 15. Il est alors nécessaire d'orienter les champs deux à deux successifs dans un sens et dans l'autre, c'est-à-dire vers le haut et vers le bas, formant ainsi des champs antiparallèles . Cela permet d'homogénéiser efficacement le mélange entre fibres 4 et poudre 6, car le mouvement des particules 6 et des fibres 4 se fait, au fur et à mesure de l'avance du convoyeur 1, alternativement vers une direction puis vers la direction opposée. En fonction des propriétés recherchées et/ou des matériaux et matières mis en oeuvre, les champs électriques successifs peuvent être issus de tensions continues ou alternatives et présenter diverses amplitudes et/ou orientation, dans la mesure où ils présentent une composante perpendiculaire au convoyeur 1. Il est également possible d'installer des électrodes présentant une forme différente, c'est-à-dire non planes. Ainsi, on peut employer des électrodes tubulaires, telles que celles décrites dans le document WO2005/038123 disposées successivement dans le sens d'avance 15 du convoyeur 1 et soumises à des tensions alternatives. La géométrie et la disposition de ces électrodes doit en tout cas privilégier les composantes de champ électrique perpendiculaire au convoyeur 1, de manière à homogénéiser efficacement le mélange entre fibres 4 et particules de poudre 6. En fonction de la quantité de poudre déposée sur le matelas de fibres et de la durée et de l'amplitude du traitement par le champ électrique, la poudre peut se déplacer de manière importante et on peut observer, dans certaines conditions, l'accumulation d'un excédent de poudre sur les surfaces extérieures des couches 2 et 8. Il est ainsi créé un état de surface propice au collage lors de l'utilisation du semi-produit. Dans tous les cas, la différence de potentiel entre les électrodes 10 et 11 peut être réglée entre ces valeurs minimale et maximale en fonction des caractéristiques du semi-produit composite, en particulier son épaisseur et la nature des matériaux qui le composent. L'étape suivante est une étape de traitement thermique, classique dans les procédés de fabrication de semi-produits composites. En général, un tel traitement thermique est accompagné ou suivi d'une mise sous pression du semi-produit. L'ensemble de ces étapes de traitement thermique et de mise sous pression est souvent dénommé calandrage . Dans l'exemple de la figure, le chauffage du semi-produit est assuré par un four à thermique à convection et sa mise sous pression se fait entre deux rouleaux presseurs 13 et 14. Le séquencement des étapes de chauffage, de mise sous pression et de refroidissement éventuel, doit être déterminé en fonction du semi-produit que l'on souhaite obtenir. Dans tous les cas et conformément à une caractéristique de l'invention, il est important de porter le mélange à une température supérieure aux températures de ramollissement des matériaux plastiques constituant le liant en poudre 6 et les couches inférieure 2 et supérieure 8 du semi-produit. Cela permet en effet de rendre ces matériaux visqueux et, partant, d'assurer leur répartition et leur cohésion au sein des fibres 4. Le semi-produit est ensuite refroidi jusqu'à la température ambiante. De plus, dans le cas d'un matériau thermodurcissable, la température de chauffage doit être inférieure à la température de réticulation afm de pouvoir mettre en forme le produit fmal au cours d'une étape ultérieure non représentée sur la figure. Ceci est rendu possible car la plupart des matériaux plastiques thermodurcissables passent chacun, lors de leur chauffage, par un état pseudoplastique , caractérisé par un ramollissement, réversible à une température bien inférieure à la température de réticulation. Typiquement, les températures de chauffage lors de l'étape de calandrage peuvent aller de 100 C à 400 C selon la nature des matériaux employés. Ainsi par exemple, il faut chauffer au-delà de 160 C pour atteindre le point de fusion du polypropylène et au-delà de 180 C pour atteindre celui de l'acide polylactique ou encore au-delà de 220 C pour atteindre celui du polyamide 6. Cette étape facultative de mise sous pression par les rouleaux presseurs 13 et 14 a 35 également pour fonction de conformer les produits à l'épaisseur fmale souhaitée pour le semi-produit. Par ailleurs, la bande transporteuse du convoyeur 1 doit présenter des caractéristiques mécaniques permettant son entraînement et la résistance à la mise sous pression du semi-produit, mais également une résistance chimique à l'oxydation par l'ozone produit lors de l'ionisation de l'air sous l'effet du champ électrique. Dans l'exemple de la figure, la bande transporteuse est constituée d'un support tissé enduit sur ses deux faces de polytétrafluoroéthylène, mais on pourrait également utiliser un assemblage de polyuréthane sur du verre ou du polyester. Comme dans le cas des procédés de fabrication conventionnelle, la vitesse d'avance 15 du convoyeur 1 est réglée en fonction de paramètres tels que le grammage du semi-produit, la température de ramollissement des matériaux liants et de ceux des couches 2 et 8 ou encore des dimensions de la machine et du temps nécessaire de traitement dans le champ électrique. Par ailleurs, le procédé objet de l'invention peut être mis en oeuvre pour produire un semi-produit composite comportant plusieurs couches superposées. Pour cela, on peut par exemple envisager de remplacer l'un des rouleaux formant les couches 2 ou 8 par un rouleau comprenant déjà un semi-produit composite renforcé par des fibres. On obtient ainsi un semi-produit composite stratifié présentant plusieurs strates de fibres superposées. Par ailleurs, en fonction des applications recherchées et sans sortir du cadre de cette invention, on peut envisager de superposer d'autres strates par rapport à celle formée par le mélange de fibres 4 et de poudre 6. Il peut ainsi s'agir de structures poreuses, comme des mousses ou des structures en nid d'abeilles, mais aussi de structures textiles, comme des non-tissés, des tissus ou des structure unidirectionnelles. Ces strates peuvent ainsi conférer au semi-produit diverses propriétés mécaniques, chimiques ou autre. On peut aussi envisager de nombreuses autres superpositions des couches par rapport au mélange de fibres et poudre. Ainsi, un semi- produit composé de fibres et de poudre réalisé au moyen du procédé objet de l'invention peut constituer l'une des couches 2 ou 8 de manière à former fmalement une structure en sandwich . Toutes ces superpositions ou insertions ont dans tous les cas en commun l'étape de mélange, caractéristique de l'invention, au moyen d'un champ électrique. Pour réaliser les deux mélanges mentionnés ci-dessus, il faut évidemment doubler les étapes de déversement de fibres et de saupoudrage. Ainsi, un semi-produit composite, en résine plastique renforcée par des fibres , réalisé selon le procédé objet de l'invention se présente sous forme de plaques 17 découpées de façon calibrée par un outi116, puis accumulées en fm de ligne de production. En fonction de la nature des matériaux employés, le semi-produit peut également être roulé, ce qui peut en faciliter le transport, la manipulation et/ou l'utilisation. Le semi-produit, en plaque ou en rouleau, est ultérieurement transformé par emboutissage ou par estampage, c'est-à-dire par un traitement qui associe en général chauffage et mise sous pression au sein d'un moule. Les produits composites ainsi moulés présentent des propriétés bien connues de légèreté, de rigidité, de résistance aux chocs, etc... Ainsi, un tel produit composite peut former une poutre d'absorption pour pare-choc automobile. Les paramètres caractéristiques du procédé objet de l'invention, tels que le débit des fibres déposées, le débit des particules saupoudrées, la vitesse d'avance du convoyeur etc., sont déterminés en fonction des proportions mélangées et des masses volumiques respectives des matériaux constitutifs des fibres et des matières constitutives des poudres, de manière à obtenir le grammage souhaité pour ledit produit, généralement entre 50 g/m2 et 5000 g/m2.25 REVENDICATIONS 1. Procédé pour la réalisation d'un semi-produit composite renforcé et estampable comprenant un ou plusieurs matériaux plastiques et des fibres coupées ou des filaments continus (4), de préférence en une ou plusieurs matières non conductrices de l'électricité, dont la température de ramollissement est supérieure à la plus haute des températures de ramollissement desdits matériaux, comprenant les étapes consistant : à déposer lesdites fibres ou lesdits filaments (4), notamment par gravité, sur un convoyeur (1) ; à saupoudrer des particules (6) d'une poudre desdits matériaux plastiques sur lesdites fibres ou lesdits filaments (4), dans une proportion comprise entre 5% et 90% du poids total ; à mélanger lesdites particules (6) avec lesdites fibres ou lesdits filaments (4) ; à porter le mélange à une température supérieure aux températures de ramollissement desdits matériaux, de manière à former ledit semi-produit ; caractérisé en ce que l'étape de mélange inclut le fait de soumettre ledit mélange (4, 6) à au moins un champ électrique sensiblement perpendiculaire à la direction d'avance (15) dudit convoyeur (1), ledit champ étant apte à mouvoir lesdites particules (6) et lesdites fibres ou lesdits filaments (4) de manière à homogénéiser ledit mélange (4, 6). 2. Procédé selon la revendication 1, caractérisé en ce que ledit champ électrique présente une tension alternative de fréquence comprise entre 2 Hz et 500 Hz et une amplitude comprise entre 100 kV/m et 80000 kV/m. 3. Procédé selon l'une des revendications précédentes, caractérisé en ce que l'étape de mélange inclut le fait de soumettre ledit mélange (4, 6) à une pluralité de champs électriques, deux ensembles d'électrodes étant respectivement situés de part et d'autre du convoyeur (1), chacun desdits ensemble d'électrodes comportant une pluralité d'électrodes disposées successivement dans le sens d'avance (15) dudit convoyeur (1), et en ce que chacun desdits champs électriques est généré entre deux électrodes appartenant respectivement à l'un et à l'autre desdits deux ensembles d'électrodes. 4. Procédé selon la revendication 3, caractérisé en ce que lesdits champs électriques sont issus de tensions continues et en ce qu'ils sont orientés en sens opposés successivement selon le sens d'avance (15) dudit convoyeur (1). 5. Procédé selon l'une des revendications précédentes, caractérisé en ce que ledit champ électrique est généré entre des électrodes (10, 11) globalement planes et parallèles entre elles. 6. Procédé selon l'une des revendications précédentes, caractérisé en ce que lesdits matériaux plastiques sont des matériaux thermoplastiques choisis parmi le groupe comprenant le polyéthylène, le polypropylène, les polyamides, les polyesters comme le polybutylène téréphthalate, les composés d'acide polylactique, le polychlorure de vinyle, les polyétherimides, les copolyamides, les copolyesters. 7. Procédé selon l'une des revendications 1 à 3, caractérisé en ce que lesdits matériaux plastiques sont des matériaux thermodurcissables choisis parmi le groupe comprenant les polyesters insaturés, les polyépoxydes, les composés à base de mélamine, les composés phénoliques. 8. Procédé selon l'une des revendications précédentes, caractérisé en ce que ladite poudre comprend des additifs et/ou des charges destinés à conférer au semi-produit des propriétés spécifiques, comme par exemple une faible densité, un caractère ignifuge ou antibactérien ou permettre de diminuer le coût global de la poudre. 9. Procédé selon l'une des revendications précédentes, caractérisé en ce que ladite poudre (6) présente une granulométrie comprise entre un diamètre minimal de 0,1 m et un diamètre maximal de 3000 m, de préférence entre un diamètre minimal de 0,1 m et un diamètre maximal de 1000 m. 10. Procédé selon l'une des revendications précédentes, caractérisé en ce que lesdites fibres (4) présentent un diamètre compris entre 1 m et 100 m, de préférence entre 10 m et 50 m, et une longueur comprise entre 2 mm et 200 mm, de préférence entre 10 mm et 70 mm. 11. Procédé selon l'une des revendications précédentes, caractérisé en ce que lesdites fibres ou lesdits filaments (4) sont constitués d'une ou de plusieurs matières choisies parmi le groupe comprenant le verre, le lin, le jute, le sisal, le polyéthylène à haute ténacité, les céramiques en fibres et les aramides en fibres. 12. Procédé selon l'une des revendications précédentes, caractérisé en ce que lesdites fibres ou lesdits filaments (4) sont déposés au niveau dudit convoyeur (1) sur une couche inférieure (2), une couche supérieure (8) pouvant être déposée sur ledit mélange (4, 6), lesdites couches inférieure (2) et supérieure (8) comprenant un ou plusieurs matériaux plastiques dont la température de ramollissement est inférieure à la température de ramollissement des fibres (4). 13. Procédé selon l'une des revendications précédentes, caractérisé en ce qu'il comporte en outre des étapes consistant à superposer des strates supplémentaires par rapport à celle formée par le mélange de fibres (4) et de poudre (6), lesdites strates étant destinées à conférer au semi-produit diverses propriétés mécaniques, chimiques ou autre.